(57)【要約】【課題】  摺動面にかかる荷重が高くても摩擦係数が小さくまた軸受摩耗量も小さいより耐久性の高い軸受および軸受と軸との組み合わせを提供する。【解決手段】本発明の軸受は、液状の液晶潤滑組成物が含浸されている多孔質焼結合金からなることを特徴とする。液状の液晶潤滑組成物は、ディスコチック液晶とし、その４０℃における動粘度は５〜２００ｍｍ2／ｓである。また、本発明の軸受と軸との組み合わせは、軸は少なくとも軸受との摺動面にＤＬＣ（ダイヤモンドライクカーボン）皮膜を有し、軸受は前記の液状の液晶潤滑組成物が含浸されている多孔質焼結合金からなることを特徴とする。【選択図】なし【特許請求の範囲】
【請求項１】
多孔質焼結合金からなる軸受の気孔に液状の液晶潤滑組成物が含浸されていることを特徴とする軸受。
【請求項２】
前記液晶潤滑組成物がディスコチック液晶であることを特徴とする請求項１に記載の軸受。
【請求項３】
前記液晶潤滑組成物の４０℃における動粘度が５〜２００ｍｍ2／ｓの範囲内であることを特徴とする請求項１又は２に記載の軸受。
【請求項４】
前記軸受の該軸受摺動面における露出気孔の面積が２〜４０％の範囲内であることを特徴とする請求項１〜３のいずれかに記載の軸受。
【請求項５】
前記軸受は該軸受摺動面に摺動方向と交差する方向の複数の溝または凹部を備えていることを特徴とする請求項１〜４のいずれかに記載の軸受。
【請求項６】
前記軸受の該軸受摺動面における露出気孔の面積が１０％以下であるとともに、前記溝または凹部の表面における露出気孔の面積率が前記軸受摺動面における露出気孔の面積率よりも大きいことを特徴とする請求項５に記載の軸受。
【請求項７】
請求項１〜６のいずれかに記載の軸受と、該軸受と摺動する面にＤＬＣ（ダイヤモンドライクカーボン）皮膜を有する軸とからなることを特徴とする軸受と軸との組み合わせ。
【請求項８】
前記ＤＬＣ皮膜の厚さが０．１〜１５μｍであることを特徴とする請求項７に記載の軸受と軸との組み合わせ。
【発明の詳細な説明】
【技術分野】
【０００１】
この発明は、軸受および軸受と軸との組み合わせに関する。
【背景技術】
【０００２】
自動車の室内送風装置やワイパーなどの車体装備品を駆動するためのモータなどの軸材料には、中炭素の機械構造用炭素鋼（例えば、Ｓ４５Ｃなど）が用いられている。これらの軸材料は強靱で耐摩耗性も高いので好適に使用されている。
【０００３】
また、このような軸を支持する軸受としては、主に焼結含油軸受が用いられている。焼結合金としては、銅合金の特徴である滑り特性、なじみ性、放熱性などと、鉄の特徴である比較的硬質、比較的低比重、安価などを兼ね備えている鉄銅系材料が好ましいものとされている。含浸される潤滑油としては、摺動特性が安定しており、使用される温度環境に適合するように、基油がポリ−α−オレフィン系合成油で、粘度指数向上剤、油性向上剤などを添加したものが知られている（特許文献１参照）。
【０００４】
しかし、車両の車体装備品駆動用モータなどでは更に一層の小型化と軽量化の要求があり、上記のような従来の軸受と軸との組み合わせでは十分に対応することができない。これは小型化することにより従来にもまして軸受にかかる負荷が増大するからであり、より耐久性の高い軸受と軸との組み合わせの開発が望まれていた。
【特許文献１】特開平８−２９５８９６号公報（１頁）
【発明の開示】
【発明が解決しようとする課題】
【０００５】
本発明は上記の課題を解決するためになされたものであり、摺動面にかかる荷重が高くても摩擦係数が小さくまた軸受摩耗量も小さいより耐久性の高い軸受および軸受と軸との組み合わせを提供することを課題とする。
【課題を解決するための手段】
【０００６】
本発明の軸受は、多孔質焼結合金からなる軸受の気孔に液状の液晶潤滑組成物が含浸されていることを特徴とする。液晶潤滑組成物が多孔質焼結合金に含浸している軸受は、従来の潤滑油を含有する軸受よりも面圧が高くても摺動面に油膜が保持されて良好な潤滑を保つことができるので、低摩擦係数と耐久性とを要求される小型モータなどによる駆動手段に好適である。
【０００７】
前記液晶潤滑組成物の液晶は、ディスコチック液晶であり、この液晶潤滑組成物の４０℃における動粘度が５〜２００ｍｍ2／ｓであることが好ましい。ディスコチック液晶はその分子構造が板状であるので、軸と軸受との摺動面における金属接触を低減することができ、また、板状面で滑りが発生する。さらに、４０℃における動粘度を上記の範囲とすることで、−２０℃以下の低温下でも良好な摺動特性を発揮することができる。
【０００８】
本発明の軸受の好ましい態様では、軸受の軸受摺動面における露出気孔の面積率は２〜４０％とすることがよい。露出気孔の面積率をこの範囲とすることで摺動面に安定した液晶潤滑組成物の潤滑膜を維持することができる。また、この軸受は軸受摺動面に摺動方向と交差する方向に複数の溝、または凹部（ディンプル）を備えていることが好ましい。この場合には、軸受の軸受摺動面における露出気孔の面積が１０％以下であるとともに、摺動方向と交差する方向の溝または凹部の表面における露出気孔の面積率が、軸受摺動面における露出気孔の面積率よりも大きいことが望ましい。このような態様の軸受は、溝または凹部に液晶潤滑組成物を保持して摺動面への供給を行うので、摺動面の潤滑膜を維持し良好な摺動特性を持続することができるので軸受の寿命を長くすることができる。
【０００９】
また、本発明の軸受と軸との組み合わせは、軸受が前記の液状の液晶潤滑組成物が含浸されている多孔質焼結合金からなり、軸は少なくとも前記軸受との摺動面にＤＬＣ皮膜を有するものであることを特徴とする。軸に形成されたＤＬＣ皮膜は、他の硬質薄膜皮膜に比べて圧倒的に低い摩擦係数と優れた耐凝着性、耐摩耗性、低攻撃性を有する被膜であり、低摩擦係数と耐久性とを要求される小型モータなどによる駆動手段には好適である。また、軸のＤＬＣ皮膜の厚さは０．１〜１５μｍであることが望ましい。ＤＬＣ皮膜の厚さをかかる範囲とすることで、軸受との摩擦係数が安定して小さい軸を得ることができる。
【００１０】
本発明の軸受と軸との組み合わでは、多孔質焼結合金からなる軸受の気孔に液状の液晶潤滑組成物が含浸されているので、液晶が揮発する潤滑性能によって、面圧が比較的高くても従来の潤滑油が含有された軸受よりも摩擦係数が低くなり耐久性が向上する。特に、液晶潤滑組成物が含浸された多孔質焼結合金からなる軸受と、ＤＬＣ被膜を有する軸とを組み合わせて用いると、より摩擦係数が低いものとなり、耐久性がより向上する。
【発明を実施するための最良の形態】
【００１１】
以下、本発明の好適な実施の形態を説明する。
【００１２】
本発明の軸受は多孔質焼結合金からなり液状の液晶潤滑組成物が含浸されている。液状の液晶潤滑組成物は、従来の含浸油に比べて面圧が高くても良好な潤滑を保持することができる。また、本発明の軸受と軸との組み合わせは、液状の液晶潤滑組成物が含浸されている多孔質焼結合金の軸受と、摺動面にＤＬＣ（ダイヤモンドライクカーボン）皮膜を形成した軸を嵌合したものである。軸に形成されているＤＬＣ皮膜は緻密なアモロファス構造のため表面は非常に滑らかで結晶粒界がなく、他の硬質薄膜皮膜に比べて圧倒的に低い摩擦係数と優れた耐凝着性、耐摩耗性、低攻撃性を有する。従って、ＤＬＣ皮膜を有する軸と液晶を含浸した軸受との組み合わせでは、摺動面の負荷荷重が増大しても安定して低い摩擦係数を維持することができるので、従来に比べて各段に耐久性のある軸受と軸との組み合わせとすることができる。
【００１３】
以下、軸、軸受および軸受合金、液晶潤滑組成物の順に詳細に説明する。
【００１４】
１．軸
軸は、中炭素の機械構造用炭素鋼、例えばＳ４５Ｃ材などを用いることができる。また、より好適な軸は、外周面の少なくとも軸受との摺動部にＤＬＣ被膜を形成したものである。ＤＬＣ被膜の厚さは０．１〜１５μｍとすることが望ましい。皮膜厚さが０．１μｍ未満では耐摩耗性が不十分となることがあり、また、１５μｍを越えるとＤＬＣ被膜の密着性が低下するからである。ＤＬＣ被覆は、一般的に知られているＣＶＤ法、ＰＶＤ法、またはＵＢＭＳ法によって形成する。例えば、高真空中のアーク放電プラズマＣＶＤで炭化水素ガスを分解し、プラズマ中のイオンや励起分子を軸表面に加速してぶつけることにより形成することができる。処理温度は１００〜２００℃程度、好ましくは１５０℃程度である。なお、ＤＬＣ被膜に各種イオンを打ち込んだり、所望の金属元素を添加することでＤＬＣ被膜の膜の特性を変化させることができる。これらによって複合多層のＤＬＣ被膜としてもよい。
【００１５】
２．軸受および軸受合金
本発明における軸受は多孔質焼結合金からなる。多孔質焼結合金の組成は限定されないが、従来から好適とされている鉄を主成分とする合金で、鉄銅系合金とすることが好ましい。鉄銅系合金としては各種のものが適用できるが、銅を１〜５０質量％含有し残部が鉄である合金や、この合金にさらに１〜３質量％程度の錫を含有する合金、あるいはこれらの合金に０．５質量％程度の黒鉛を含有する合金などが好適である。より具体的には、１０〜５０質量％の銅を含有し残部が鉄である合金であって銅の一部が箔状粉末の形で添加された合金や、２５〜３０質量％の銅と１〜３質量％の錫とを含有し残部が鉄である合金、あるいは錫および燐を含む銅合金相と鉄のフェライト相とが面積比においてほぼ均等割合の混在状態を呈した断面組織で、０．７質量％以下の黒鉛粒子が分散している合金などを好適な合金として例示することができる。
【００１６】
焼結合金は、通常の焼結含油軸受の製造方法と同様に、上記のような金属粉末を配合し所定の形状に成形したのち焼結して焼結体とすることができる。得られた焼結体の気孔率は１０〜３０％であることが望ましい。気孔率を１０％未満として焼結体の密度を高くすると、焼結体の強度は高いが潤滑組成物の含有量は少なくなる。他方、気孔率を３０％を越えて密度を低くすると、潤滑組成物の含有量は多くできるが焼結体の強度が低くなり摺動面の摩耗を早めることになる。好ましくは２０〜２５％である。このような焼結体からなる軸受の軸との摺動面（以後、軸受摺動面という）には、摺動面に露出している気孔（以下、露出気孔という）を減少させると同時に平滑にするため、サイジングあるいはシェービング等の表面加工が施される。また、これらの表面加工で軸受が所定寸法に仕上げられる。
【００１７】
軸受摺動面上の露出気孔は、含浸された液状の液晶潤滑組成物を摺動面に供給する通路である。従って、軸との金属接触を回避して安定した潤滑を得るためには、露出気孔はその合計面積が軸受摺動面積を１００％とした面積率で軸受摺動面上に２％以上存在することが必要である。また、軸受摺動面の露出気孔の面積率が４０％以上では、軸と摺動する摺動面積が少なくなるために軸受摺動面の局所面圧が高くなり、液状の液晶潤滑組成物の潤滑膜が壊れやすくなる。よって、焼結合金を製造する際には、用いる原料粉末の粒度、成形密度、焼結体のサイジングの強さなどを調整して適正な露出気孔量に調整することが望ましい。
【００１８】
また、軸受の軸受摺動面には、摺動方向と交差する方向の複数の溝（例えば、傾斜溝、ヘリンボーン模様溝）、または凹部（例えば、円形または長円形のディンプル）を備えることが望ましい。このような複数の溝または凹部を備える軸受摺動面では、形成された溝または凹部に液状の液晶潤滑組成物を蓄えて近傍の軸受摺動面へ供給することができ、軸受寿命を永くすることができる。この場合、軸受の軸受摺動面における露出気孔の面積率を１０％以下とし、溝または凹部の表面における露出気孔量を軸受摺動面より多い状態にするとよい。軸受内の気孔に含浸されている液状の液晶潤滑組成物が摺動中にポンプ作用により開放気孔を介して溝や凹部の露出気孔へ染み出して周辺近傍の摺動面へ供給される。また、摺動面の露出気孔量が少ないので、高い面圧を受けても供給された液状の液晶潤滑組成物が摺動面の露出気孔から逆に軸受内へ吸収されることが少なく、確実に潤滑膜を形成することができる。その結果、軸受を長寿命化できる。このように液状の液晶潤滑組成物は溝や凹部から軸受摺動面に供給されるので、軸受の軸受摺動面の露出気孔が僅かしか存在しないほど平滑に仕上げられた軸受であっても、良好な軸受性能を発揮するとともに、軸受寿命を永くすることができる。
【００１９】
軸受摺動面の溝や凹部は、粉末成形時に形成するのが好ましい。これはサイジングで目潰しされることがないので、表面の気孔を十分に確保することができるからである。溝や凹部の形成は、金型を用いた公知の方法を適用することができる。例えば、軸受内周面に傾斜溝や凹部を形成する場合では、外周に傾斜溝や凹部に対応する形状の凸部を設けたコアロッドを用い、まず金型内で粉末を所定の形状に圧縮成形して、次に、この圧縮成形体を金型からコアロッドとともに抜出して外周を開放し、しかる後に圧縮成形体からコアロッドを抜き取る方法が好適である。また、摺動方向と直交する溝の場合は、コアロッドに形成される凸条は軸方向に延在しているので、通常の粉末圧縮成形と同様に金型から抜出して成形することができる。
【００２０】
本発明の軸受と軸との組み合わせは、送風機などの車体装備品を駆動するモータ等に好適に用いることができるが、このようなモータ用軸受では、ラジアル荷重だけを受ける構造のものと、ラジアル荷重に加えてスラスト荷重をも受ける構造のものがある。後者の場合では、スラスト加重を受ける軸受端面にも同様に、露出気孔量の調整や、溝や凹部の形成を行うことが好ましい。また、軸受の内周には、軸受摺動面に隣接して液状の液晶潤滑組成物の飛散を防止するために、軸受端面側に向かって拡径するテーパ面を設けたり、軸とのすき間を比較的大きくする段付き大径部を形成したりすることができる。前者の端面近傍のテーパ面と軸とのくさび状すき間、あるいは後者の端面近傍の段付き大径部と軸とのすき間は、液状の液晶潤滑組成物の溜まり場となってラビリンスシールを形成する。
【００２１】
３．液晶潤滑組成物
液状の液晶潤滑組成物は、軸受に負荷される比較的高い面圧においても摺動面における潤滑を失うことなく潤滑膜を維持することができる。液晶としては、サーモトロピック型の液晶が好ましく、中でも板状分子のディスコチック液晶を好適に使用することができる。ディスコチック液晶は板状の分子構造を有するので、滑りにより剪断を受けた場合、剪断方向に配列しやすく、また、板同士で滑りやすいために特に好ましい。また、液晶化合物としては、例えば、特開２００４−１８２８５５号公報に記載されているトリフェニレン系化合物、トルキセン系化合物、フタロシアニン系化合物、トリアジン系化合物等、あるいは特開２００２−６９４７２号公報に記載されているメラミン系化合物、トリアジン系化合物等を例示することができる。このような液晶潤滑組成物は、基本的には液晶化合物だけからなるが、液晶化合物に必要に応じて酸化防止剤、腐食防止剤、粘度調整剤などの公知の各種添加剤を加えてもよい。
【００２２】
液晶潤滑組成物は常温で液状であり、摺動中にポンプ作用により軸受内の気孔から摺動面に流出して潤滑膜を形成する。流動点は低温域の粘度特性を考慮して−２０℃以下のものを選択することが望ましく、４０℃における動粘度が５〜２００ｍｍ2／ｓの範囲にあるものが好ましい。これは、４０℃における動粘度が５ｍｍ2／ｓ未満であると摺動部の潤滑膜が破断されやすくなり、また、２００ｍｍ2／ｓを越えると剪断抵抗が大きくなり、摩擦が高くなるからである。より好ましくは２０〜１２０ｍｍ2／ｓである。液状の液晶潤滑組成物は、多孔質焼結合金からなるすべり軸受の気孔に含浸され、軸と摺動することで軸との摺動面を潤滑する。含浸は周知の焼結含油軸受の場合と同様に、液状の液晶潤滑組成物中に軸受を浸漬するか、浸漬後減圧して含浸させることができる。
【実施例】
【００２３】
以下、実施例と比較例とにより本発明をさらに詳しく説明する。
【００２４】
（１）軸と軸受との作製
まず、以下のような軸と軸受とを作製して供試材とした。
【００２５】
（１−１）軸
機械構造用炭素鋼Ｓ４５Ｃ材を熱処理した外径１０ｍｍ×長さ８０ｍｍで表面粗さが約０．３Ｓの軸を用意した。この軸に、次の方法で厚さ２μｍのＤＬＣ被膜を形成して軸Ａとした。ＤＬＣ被膜の形成は、アンバランスド・マグネトロン・スパッタリング（ＵＢＭＳ）装置によりグラファイトターゲットを用い、フローガスはアルゴンとメタンの混合ガスとし、バイアス電圧１００Ｖ、温度１５０℃で行った。また、ＤＬＣ皮膜を形成しない他の軸はそのまま軸Ｂとした。軸Ａの表面硬さはＨＶ２０００、軸Ｂの表面硬さはＨＶ６００であった。
【００２６】
（１−２）軸受
軸受は、銅を３０質量％と錫を３質量％含み残部が鉄で、密度が６．１３Ｍｇ／ｍ3 、有効多孔率が２４％、寸法が内径１０ｍｍ、外径１６ｍｍ、全長１０ｍｍであり、以下のようにして作製した。すなわち、まず還元鉄粉（ヘガネス製、名称ＮＣ１００−２４）、電解銅粉（福田金属箔粉工業製、名称ＣＥ−５６）、錫粉（日本アトマイズ加工製、名称Ｓｎ−３２５）の各金属粉末と、成形潤滑剤（ステアリン酸亜鉛粉）とを混合し、次に、その混合粉末を圧縮成形、焼結、およびサイジングした。焼結は水素ガスと窒素ガスの混合ガス中で焼結温度７６０℃で実施した。また、サイジングはネガティブサイジングとし、軸受内周の気孔量を減少させ、表面露出気孔量を約１０面積％に調整した。このようにして作製した焼結体に組成が異なるＡ、Ｂ、Ｃの潤滑液を含浸して軸受Ａ、軸受Ｂ、軸受Ｃを作製した。
【００２７】
上記軸受Ａ〜Ｃは内周に溝を備えていないが、内周に溝を備えた焼結体を作製し、潤滑液Ａを含浸させて軸受Ｄとした。軸受Ｄは、軸受Ａ〜Ｃと同様の混合粉末を用い、粉末成形金型のコアロッド外周に軸方向に延びる高さ２０μｍの凸条を７本設け、それに嵌合するパンチを用いて圧粉成形し、軸受Ａ〜Ｃと同様に焼結およびサイジングして液状の液晶潤滑組成物を含浸させたものである。軸受Ｄの溝はサイジングされていないので気孔が多く存在する焼結面であるが、サイジングされた軸受面は露出気孔の面積率が約３％に調整された。
【００２８】
上記の各焼結体に含浸した潤滑液は以下の通りである。なお、焼結体への含浸は通常の減圧含浸とした。
【００２９】
潤滑液Ａは、本発明の液状の液晶潤滑組成物で、複素環状系有機物であるＣｌを含む１，３，５トリアジン系化合物であり、ディスコチック液晶である。４０℃における動粘度は１１６ｍｍ2／ｓ、流動点は−２０℃である。
【００３０】
潤滑液Ｂは潤滑油で、商品名がＳＪ５Ｗ−２０のトヨタ自動車(株)純正エンジンオイルである。４０℃における動粘度は４４ｍｍ2／ｓである。
【００３１】
潤滑液Ｃも潤滑油で、ＮＯＫクリューバ製の商品名がオールタイムＪ６５２であり、ポリオールエステル系の合成油である。４０℃における動粘度は６４ｍｍ2／ｓである。
【００３２】
（１−３）軸受と軸との組み合わせ
以上の軸受Ａ〜軸受Ｄと、軸Ａ、軸Ｂとを組み合わせて実施例と比較例の軸受と軸との組み合わせを準備した。なお、組み合わせのときの軸外径と軸受内径との寸法差を２１μｍとした。実施した実施例と比較例との組み合わせは表１の通りである。
【００３３】
【表１】
2006266429.tif 000002
【００３４】
（２）軸受試験方法と試験結果
（試験−１）
実施例１と比較例１および２の組み合わせにラジアル方向の荷重を加えて摩擦係数を測定した。摩擦係数は、モータで回転する軸固定部に試験用の軸を水平に固定し、軸受はハウジングに固定して軸と嵌合させ、ハウジングに垂直方向の荷重を与えた状態で軸を回転させて軸受ハウジングにかかる回転トルクを測定した結果から算出して求めた。
【００３５】
本試験−１では、軸の回転数を１０００ｒｐｍ一定とし、軸受にラジアル方向に荷重Ｗを与えて１５分間保持したときの摩擦係数μを測定した。荷重Ｗは０．５〜７ｋＮ（５１〜７１４ｋｇｆ）の範囲で、０．５〜３．０ｋＮまでは０．５ｋＮおきに、また、３．０〜７．０ｋＮまでは１．０ｋＮおきに変化させた１０水準とした。結果を表２に示す。
【００３６】
【表２】
2006266429.tif 000003
【００３７】
表２に示したように、軸Ｂと液晶潤滑組成物（Ａ）を含浸した焼結軸受Ａとの組み合わせである実施例１では、負荷荷重が７ｋＮでも摩擦係数μが０．０１であり、面圧が高くても良好な摺動特性を示すことがわかる。これに対し、軸Ｂとエンジンオイル（Ｂ）を含浸した軸受Ｂとの組み合わせである比較例１では、実施例１に比べて摩擦係数が比較的高く、また荷重が２．５ｋＮで摩擦係数が急激に上昇した。また、軸Ｂと合成油（Ｃ）を含浸した軸受Ｃとの組み合わせである比較例２では、２ｋＮ以下の荷重では摩擦係数が実施例１と同程度で低く良好であるが、荷重が２．５ｋＮでは急激に上昇した。このように、液状の液晶潤滑組成物は面圧が低い領域でも摩擦係数が低く、また、面圧が高い領域でも、摺動面の潤滑膜が破壊されることなく良好に潤滑を維持しており、各種のモータ用に好適に適用できることがわかる。
【００３８】
（試験−２）
軸受内周面の溝の有効性を実施例１と実施例３とにより確認した。試験条件は、軸の回転数を１０００ｒｐｍ、およびラジアル荷重を７ｋＮで一定とし、１５００時間連続運転をしたのちの各々の摩擦係数を測定した。その結果、摩擦係数はいずれも約０．０１程度であるが、溝を用いた方がやや低い値を示した。潤滑組成物が溝から摺動面へ良好に供給されているものと推察され、軸受寿命が延長するものと考えられる。
【００３９】
（試験−３）
一般的に摩擦係数が大きくなる低回転数、低荷重条件下で、実施例１（軸Ｂと軸受Ａ）、実施例２（軸Ａと軸受Ａ）、比較例１（軸Ｂと軸受Ｂ）、および比較例３（軸Ａと軸受Ｂ）の各組み合わせについて摩擦係数と軸受摩耗量とを測定した。試験条件は、軸の回転数１００ｒｐｍ、およびラジアル荷重を９８Ｎ（１０ｋｇｆ）で一定とし、４００分間のならし運転を行ったのちの摩擦係数と、軸受面の摩耗量とを測定した。なお、摩耗量は試験前後の軸受内径の寸法差である。結果を表３に示す。
【００４０】
【表３】
2006266429.tif 000004
【００４１】
表３に示すように、軸受摩耗量は、いずれの組み合わせでも２μｍで、なじみ運転による初期摩耗であることが分かる。また、摩擦係数は、軸の回転数と荷重が低いので、表１の実施例１の荷重０．５ｋＮの０．０８よりも高い値になっているが、実施例１（軸Ｂと軸受Ａ）と実施例２（軸Ａと軸受Ａ）とでは、実施例２の方が０．０９と実施例１の０．１４よりも各段に小さい値が得られ、ＤＬＣ皮膜の効果の高いことが分かる。ところが、比較例３（軸Ａと軸受Ｂ）では、軸にＤＬＣ皮膜が形成されているにもかかわらず摩擦係数が０．１４と比較例１（軸Ｂと軸受Ｂ）と同一の値であった。これらのことより、実施例２（軸Ａと軸受Ａ）の組み合わせが液晶潤滑組成物とＤＬＣ被膜との相性が良く優れた組み合わせであることが分かる。
【００４２】
本発明の軸と軸受との組み合わせは、上記の実施例に限定されるものではなく、本発明の主旨を逸脱しない範囲で変更することができる。上記の実施例では、回転自在に嵌合された軸受と軸との組み合わせについて説明したが、軸線方向に移動自在に嵌合された軸受と軸との組み合わせにおいても本発明は同様の効果を奏する。また、実施例では軸材料に熱処理された炭素鋼を用いたが、小型軽量のモータなどでは、熱処理しない炭素鋼や、炭素鋼に代えてセラミックや樹脂などを軸材料とすることもできる。
【産業上の利用可能性】
【００４３】
本発明の軸受および軸受と軸との組み合わせは、耐荷重が高いので、例えば、小型モータに好適に用いることができる。特に車両の室内送風装置やワイパなどの車体装備品に適用して優れた効果を奏する。